(57)【要約】      （修正有）【課題】インプラントを人体に挿入した後で発生し得るカプセル拘縮の発生を最小化し、生体適合性と安全性に優れた人工乳房インプラントを提供する。【解決手段】人工乳房インプラントの表面がシリコンオープンセル（Ｏｐｅｎ  ｃｅｌｌ又はＯｐｅｎ  ｐｏｒｅ）フォーム層に形成又は改質された人工乳房インプラント及びその製造方法に関し、本発明に係る人工乳房インプラントは、インプラントの表面にシリコンで構成されたオープンセルフォーム層６０を形成することによって、インプラントを人体に挿入した後で発生し得る副作用である生体拒否反応、特に、カプセル拘縮（Ｃａｐｓｕｌａｒ  ｃｏｎｔｒａｃｔｕｒｅ）の発生を最小化し、生体適合性と安全性に優れた人工乳房インプラントを提供する。【選択図】図７
2014236991.tif 000002
【特許請求の範囲】
【請求項１】
人工乳房インプラントにおいて、前記人工乳房インプラントの表面にシリコンオープンセル（Ｏｐｅｎ ｃｅｌｌ又はＯｐｅｎ ｐｏｒｅ）フォーム層が形成又は改質されたことを特徴とする、シリコンオープンセルフォーム層が表面に形成された人工乳房インプラント。
【請求項２】
前記オープンセルフォーム層は、均一又は不均一な厚さの３次元網状構造で形成されることを特徴とする、請求項１に記載のシリコンオープンセルフォーム層が表面に形成された人工乳房インプラント。
【請求項３】
人工乳房インプラント製造方法において、人工乳房シェルを獲得するために乳房形状のモールドをシリコン溶液に浸すシリコン溶液浸漬段階と、
シリコン人工乳房シェルを獲得するために、乾燥装置を通してモールドに付着された人工乳房シェルを乾燥及び硬化させる乾燥及び硬化段階と、
前記乾燥及び硬化が完了したシェルの表面にオープンセルフォーム層を形成するオープンセルフォーム層形成段階と、
前記モールドに付着され、オープンセルフォーム層が形成された人工乳房シェルの下端部に穴を形成し、モールドから人工乳房シェルを着脱する人工乳房シェル獲得段階と、
前記の形成された穴を塞ぐために、流出防止膜が含まれたシルリコン膜を穴に付着させるインプラント形成段階と、を含んで構成されることを特徴とする、シリコンオープンセルフォーム層が表面に形成された人工乳房インプラント製造方法。
【請求項４】
前記オープンセルフォーム層形成段階は、乾燥及び硬化が完了したシェルが付いているモールドをシリコン溶液に浸してから取り出し、シェルの表面に固体粒子又は粉末をシリコン溶液の流動性がなくなる程度に撒き散らしたり噴射した後、シェルの表面を有機溶媒に噴霧又は浸漬処理した後、再びシェルの表面に固体粒子又は粉末を撒いたり噴射処理することを特徴とする、請求項３に記載のシリコンオープンセルフォーム層が表面に形成された人工乳房インプラント製造方法。
【請求項５】
前記固体粒子又は粉末は、シリコン溶液に溶解されなく、シリコン溶液の物性にも影響を与えなく、溶媒によって溶解されて除去されることを特徴とする、請求項４に記載のシリコンオープンセルフォーム層が表面に形成された人工乳房インプラント製造方法。
【請求項６】
前記固体粒子又は粉末としては、塩化ナトリウム、炭酸アンモニウム、リン酸アンモニウム、塩化アンモニウムのうちいずれか一つを使用することを特徴とする、請求項５に記載のシリコンオープンセルフォーム層が表面に形成された人工乳房インプラント製造方法。
【請求項７】
前記溶媒は水であることを特徴とする、請求項５に記載のシリコンオープンセルフォーム層が表面に形成された人工乳房インプラント製造方法。
【請求項８】
前記有機溶媒は前記シリコン溶液と容易に混合されることを特徴とする、請求項４に記載のシリコンオープンセルフォーム層が表面に形成された人工乳房インプラント製造方法。
【請求項９】
前記有機溶媒としては、ベンゼン、トルエン、キシレン又はこれらの誘導体のうちいずれか一つを使用することを特徴とする、請求項８に記載のシリコンオープンセルフォーム層が表面に形成された人工乳房インプラント製造方法。
【請求項１０】
前記有機溶媒はキシレンであることを特徴とする、請求項９に記載のシリコンオープンセルフォーム層が表面に形成された人工乳房インプラント製造方法。
【請求項１１】
前記オープンセルフォーム層形成段階でシリコン溶液の濃度と固体粒子又は粉末のサイズ、有機溶媒処理速度を調節し、所望の厚さのオープンセルフォーム層を形成することを特徴とする、請求項４〜１０のうちいずれか１項に記載のシリコンオープンセルフォーム層が表面に形成された人工乳房インプラント製造方法。
【請求項１２】
前記オープンセルフォーム層形成段階を繰り返し、所望の厚さのオープンセルフォーム層を形成することを特徴とする、請求項４〜１０のうちいずれか１項に記載のシリコンオープンセルフォーム層が表面に形成された人工乳房インプラント製造方法。
【請求項１３】
前記オープンセルフォーム層形成段階で形成されたオープンセルフォーム層の厚さ調節や、優れた外観のために毛羽除去（後加工）段階をさらに含むことを特徴とする、請求項４〜１０のうちいずれか１項に記載のシリコンオープンセルフォーム層が表面に形成された人工乳房インプラント製造方法。
【請求項１４】
前記オープンセルフォーム層形成段階でオープンセルの形成のために処理した固体粒子又は粉末は、オープンセルが形成された人工乳房シェルに水蒸気を直接又は間接的に処理して除去することを特徴とする、請求項４〜１０のうちいずれか１項に記載のシリコンオープンセルフォーム層が表面に形成された人工乳房インプラント製造方法。
【請求項１５】
前記オープンセルフォーム層形成段階で形成されたオープンセルフォーム層を乾燥及び硬化させるための乾燥及び硬化段階をさらに含むことを特徴とする、請求項４〜１０のうちいずれか１項に記載のシリコンオープンセルフォーム層が表面に形成された人工乳房インプラント製造方法。
【請求項１６】
前記乾燥は、３０℃オーブンで有機溶媒を完全に揮発させて乾燥させることによって行い、前記硬化は、乾燥が完了した人工乳房モールドを１７０℃の条件で３時間オーブンを用いて硬化させ、モールドに形成されたシリコン溶液を完全に硬化させることによって行うことを特徴とする、請求項１５に記載のシリコンオープンセルフォーム層が表面に形成された人工乳房インプラント製造方法。
【請求項１７】
前記乾燥及び硬化されたオープンセルフォーム層が形成された人工乳房シェルを擦り処理し、前記固体粒子又は粉末を除去する段階をさらに含むことを特徴とする、請求項１５に記載のシリコンオープンセルフォーム層が表面に形成された人工乳房インプラント製造方法。
【請求項１８】
前記乾燥及び硬化されたオープンセルフォーム層が形成された人工乳房シェルを蒸気滅菌器を用いて１４０℃の水と１．４気圧の蒸気の条件で約３０時間加熱、高圧蒸気処理し、前記固体粒子又は粉末を除去する段階をさらに含むことを特徴とする、請求項１５に記載のシリコンオープンセルフォーム層が表面に形成された人工乳房インプラント製造方法。
【発明の詳細な説明】
【技術分野】
【０００１】
本発明は、人工乳房インプラントの表面にシリコンオープンセル（Ｏｐｅｎ ｃｅｌｌ又はＯｐｅｎ ｐｏｒｅ）フォーム層が形成又は改質された人工乳房インプラント及びその製造方法に関し、より詳細には、人工乳房インプラントの表面にシリコンで構成されたオープンセルフォーム層を形成することによって、インプラントを人体に挿入した後で発生し得る副作用である生体拒否反応、特に、カプセル拘縮（Ｃａｐｓｕｌａｒ ｃｏｎｔｒａｃｔｕｒｅ）の発生を最小化し、生体適合性と安全性に優れた人工乳房インプラント及びその製造方法に関する。
【背景技術】
【０００２】
一般に、人工乳房インプラントは、疾病及び事故による乳房欠損に対する再建と美容及び奇形による成形を目的とし、立体的及び解剖学的には器官又は組織の代替を目的として使用される。
【０００３】
人工乳房インプラントは、臓器移植が可能なシリコンで作られたバッグ（以下、「シェル」という）の内部に充填物として食塩水、ハイドロジェル、シリコンジェルが充填された形態の製品であって、形状によって丸い形態（Ｒｏｕｎｄ ｔｙｐｅ）と水玉形態（Ａｎａｔｏｍｉｃａｌ ｔｙｐｅ）の製品があり、表面状態によって滑らかな形態（Ｓｍｏｏｔｈ ｔｙｐｅ）と粗い形態（Ｔｅｘｔｕｒｅ ｔｙｐｅ）の製品がある。これらをより詳細に説明すると、次のように要約することができる。
【０００４】
食塩水人工乳房インプラント（Ｓａｌｉｎｅ ｂｒｅａｓｔ ｐｒｏｓｔｈｅｓｉｓ）は、シリコン（ポリジメチルシロキサン又はポリジフェニルシロキサンなどのポリオルガノシロキサンで構成される）シェルの内部に食塩水が注入された形態、又は食塩水を注入可能な形態の人工乳房インプラントであって、構造的にシリコンシェルとバルブで構成されている。
【０００５】
食塩水人工乳房インプラントは、滅菌された食塩水を充填物として用いるので、破裂後の充填物の体内流出に対する安全性を保障し、食塩水充填量の調節によって乳房の体積変化が可能であるという長所を有しているが、施術後の感触が他の人工乳房インプラントに比べて著しく低下し、外部に加えられる荷重（Ｓｔｒｅｓｓ）をほとんどシェルで直接受けるので、シェルの耐久性が弱いという短所を有している。
【０００６】
ハイドロジェル人工乳房インプラント（Ｈｙｄｒｏｇｅｌ―ｆｉｌｌｅｄ ｂｒｅａｓｔ ｐｒｏｓｔｈｅｓｉｓ）は、食塩水人工乳房インプラントの場合と同じシェルの内部に単糖類と多糖類で構成されたハイドロジェルが充填された形態のインプラントであって、破裂によって充填物が体内に流出するとき、充填物が人体に吸収されたり、充填物が人体から排泄されることが可能であるという原理で開発された製品である。
【０００７】
しかし、ハイドロジェル人工乳房インプラントは、長期間の使用に対する安全性が立証されておらず、挿入後の時間経過に伴う体積変化が大きく、しわ発生可能性が大きく、シリコン人工乳房インプラントに比べて不自然な感じを与えるという短所を有している。現在、このようなハイドロジェル人工乳房インプラントは、２０００年度を基準にして安全性の立証問題によって市場で完全に流通されていない。
【０００８】
シリコンジェル人工乳房インプラント（Ｓｉｌｉｃｏｎｅ ｇｅｌ―ｆｉｌｌｅｄ ｂｒｅａｓｔ ｐｒｏｓｔｈｅｓｉｓ）は、シェルの内部に適当な粘度のシリコンジェルが充填された形態であって、製品の耐久性及び感触が食塩水人工乳房インプラント及びその他のインプラントに比べて非常に優れている。このような有効性側面の長所により、市場での人工乳房インプラントの販売においてはシリコン人工乳房インプラントの販売が支配的である。
【０００９】
シリコン人工乳房インプラントは、１世代型インプラント、２世代型インプラント及び３世代型インプラントの順に開発されてきた。以下では、これらについて詳細に説明する。
【００１０】
１世代型シリコン人工乳房インプラントは、１９６０年代中盤から１９７０年代中盤まで販売された製品であって、１９６１年度にＣｒｏｎｉｎとＧｅｒｏｗによって初めて開発され、厚いシェル、滑らかな表面タイプ、高い粘度のシリコンジェルの使用に要約することができる。このインプラントは、ジェル流出（Ｇｅｌ ｂｌｅｅｄ）及びカプセル拘縮（Ｃａｐｓｕｌａｒ ｃｏｎｔｒａｃｔｕｒｅ）を誘発させたが、厚いシェルの使用によって破裂速度は低い方であった。
【００１１】
２世代型シリコン人工乳房インプラントは、１９７０年代中盤から１９８０年代中盤まで販売された製品であって、より柔らかい感触のために薄いシェルと低い粘度のシリコンジェル充填物を含む。このインプラントは、１世代型インプラントに比べると、類似するジェル流出量、高い破裂率、低いカプセル拘縮発生率を有することを特徴とする。
【００１２】
３世代型シリコン人工乳房インプラントは、１９８０年代中盤から現在まで販売されている製品であって、ジェル流出を遮断するためにジェル流出遮断層を含んでおり、２世代型インプラントに比べると、厚いシェル、高い粘度のシリコンジェルを含む形態である。また、カプセル拘縮を減少させるために粗い表面の製品（Ｔｅｘｔｕｒｅ ｔｙｐｅ）が開発された。３世代型シリコン人工乳房のインプラントの場合、１世代型及び２世代型人工乳房インプラントに比べると、低い破裂率と低いカプセル拘縮発生率を示す。
【００１３】
以上説明したように、人工乳房インプラントの安全性側面での開発及び進化過程は、破裂率とカプセル拘縮発生の減少に焦点が合わせられてきた。これは、人工乳房インプラントの副作用として最も大きな比重を占めているものが破裂とカプセル拘縮であることを勘案すると、極めて当然の結果と言える。
【００１４】
前記破裂とカプセル拘縮という二つの副作用について説明すると、第一に、破裂の場合、薄いシェルを使用した２世代型インプラントの大量破裂により、これを販売したダウコーニング（Ｄｏｗ ｃｏｒｎｉｎｇ）社が破産した事件で有名になり、破裂されたシェルを通して人工乳房インプラントの充填物（シリコンゲル）が人体に流出し、これによってインプラントの形態変化及び機能喪失が発生し、結果的にインプラントの除去が行われる。
【００１５】
第二に、カプセル拘縮の場合、インプラントを人体に挿入した後、インプラントの周囲にコラーゲン被膜が硬く積もる生物学的拒否反応であって、生物学的に自然な反応であるので、人工乳房インプラントの施術を受けた全ての患者に現われるが、その軽重には差がある。カプセル拘縮の場合も、拘縮現象が深刻に発生した患者に対するインプラントの除去が行われる。
【００１６】
副作用によるインプラント摘出手術率を原因別に見ると、カプセル拘縮が人工乳房インプラントの多様な副作用のうち圧倒的に多い原因として知られており、これは、現在まで発表された多くの臨床論文でも立証されている。
【００１７】
人工乳房インプラントの研究と進化が持続されながら、発生率と再手術率が非常に高い副作用であるカプセル拘縮に対して、その発生率及び再手術率の減少が可能なインプラントの開発が行われたが、結果的に３世代型人工乳房インプラントが登場し、カプセル拘縮の減少のためにインプラントの表面を粗く改質又は形成した粗い表面タイプの人工乳房インプラント（Ｔｅｘｔｕｒｅ ｔｙｐｅ ｂｒｅａｓｔ ｉｍｐｌａｎｔ）が開発されて市場で流通された。
【００１８】
このような粗い表面タイプの人工乳房インプラントは、インプラントの表面に沈着されるコラーゲン被膜が硬くなることを最小化し、カプセル拘縮の発生を最小化することができる。このような人工乳房インプラントの粗い表面形成のために、現在まで多くの技術が登場したが、製品化が可能な技術は、ウレタンフォーム使用形態、固体粒子使用形態、加工されたモールド使用形態、プレスモールド使用形態の４つの技術に分類可能である。
【００１９】
このうち、ＵＳＰ３３６６９７５、ＵＳＰ３６８３４２４で言及した技術で開発されたウレタンフォームを人工乳房インプラントの表面に形成すると、カプセル拘縮の減少に最も効果が良いと知られているが、ウレタンの体内安全性に問題が発見されることによって、現在、この技術と製品は使用されていない。
【００２０】
ＵＳＰ４８８９７４４、ＵＳＰ５５４５２２０、ＵＳＰ５９６４８０３では、人工乳房のシェルへの固体粒子の付着、又は付着後に溶解する技術を通して人工乳房インプラントの表面を粗く形成する技術に対して言及している。
【００２１】
ＵＳＰ４９６５４３０では、人工乳房インプラントの製造に使用されるモールドに粗い表面を形成することによって、人工乳房インプラントの表面を粗く形成する技術に対して言及している。
【００２２】
ＵＳＰ４９６０４２５、ＵＳＰ４９５５９０９、ＵＳＰ５０２２９４２、ＵＳＰ５２３６４５３では、モールド又はイオンビームを通して表面が粗く加工されたフィルムを人工乳房シェルにプレスモールドで付着し、人工乳房インプラントの表面を粗く形成する技術に対して言及している。
【００２３】
前記各技術において、ウレタンフォームを人工乳房の表面に形成した技術を除いた残りの技術は、人工乳房の表面を粗く形成したものに過ぎなく、ウレタンフォーム人工乳房に比べると、カプセル拘縮の減少という側面で、その効用性が劣ることは事実である。
【００２４】
その理由は、ウレタンフォームを人工乳房の表面に形成した技術を除いた残りの技術は、人工乳房の表面にフォーム層の形態でなく、粗い表面（Ｔｅｘｔｕｒｅｄ）の形態、正確には、粗い単一層（Ｔｅｘｔｕｒｅ ｍｏｎｏ―ｌａｙｅｒ）を形成したので、インプラントの表面へのコラーゲン被膜の平衡沈着及び硬化の防止がウレタンインプラントに比べて劣るためである。
【００２５】
以上説明したように、シリコン人工乳房インプラントの安全性側面での開発及び進化の過程は、破裂率の減少とカプセル拘縮発生の減少に焦点が合わせられてきたが、現在まで開発された技術は、技術的な側面で未だに完全ではなく、特に、副作用のうちカプセル拘縮の発生率が非常に高いので、それによるインプラントの摘出手術及び再手術が非常に頻繁に行われていることは事実であり、このような事実は臨床的にも裏付けられている。
【００２６】
したがって、カプセル拘縮を減少させることができ、耐久性に優れた人工乳房インプラントの開発は、至急かつ完全に解決すべき問題として残っている。
【発明の概要】
【発明が解決しようとする課題】
【００２７】
したがって、本発明は、前記のような問題を解決するためになされたもので、インプラントを人体に挿入した後で発生し得るカプセル拘縮の発生を最小化し、生体適合性と安全性に優れた人工乳房インプラントを提供することを課題とする。
【００２８】
また、このようなカプセル拘縮の発生を最小化する人工乳房インプラントの提供において、耐久性に優れた人工乳房インプラントを提供することを課題とする。
【課題を解決するための手段】
【００２９】
前記課題を解決するために、本発明の人工乳房インプラントは、均一な厚さのインプラントシェルの表面にシリコンオープンセル（Ｏｐｅｎ ｃｅｌｌ又はＯｐｅｎ ｐｏｒｅ）フォーム層が形成又は改質された人工乳房インプラントであることを特徴とする。
【発明の効果】
【００３０】
本発明に係る人工乳房インプラントは、インプラントの表面にシリコンオープンセルフォーム層を形成することによって、インプラントを体内に挿入した後で発生し得る副作用であるカプセル拘縮の発生を最小化することができる。また、厚さが均一なシリコンフォーム層を均一な厚さのシリコンシェル上に形成することによって、既存の粗い表面形態のシリコン人工乳房インプラントに比べて応力集中現象が発生することを防止し、耐久性により優れた人工乳房インプラントを提供することができる。
【図面の簡単な説明】
【００３１】
【図１】従来の粗い表面型シリコン人工乳房インプラントの断面構造図である。
【図２】従来の粗い表面型シリコン人工乳房インプラントの断面構造図である。
【図３】従来の粗い表面型シリコン人工乳房インプラントの断面構造図である。
【図４】従来の粗い表面型シリコン人工乳房インプラントの表面顕微鏡写真である。
【図５】従来の粗い表面型シリコン人工乳房インプラントの断面顕微鏡写真である。
【図６】従来のウレタンコーティング型シリコン人工乳房インプラントの表面電子顕微鏡写真である。
【図７】本発明に係るシリコンオープンセルフォームが形成されたシリコン人工乳房インプラントの断面構造図である。
【図８】本発明に係るシリコンオープンセルフォームが形成されたシリコン人工乳房インプラントの表面顕微鏡写真である。
【図９】本発明に係るシリコンオープンセルフォームが形成されたシリコン人工乳房インプラントの表面写真である。
【図１０】本発明に係るシリコンオープンセルフォームが形成されたシリコン人工乳房インプラントの表面写真である。
【図１１】本発明の一実施例に係るシリコンオープンセルフォームが形成されたシリコン人工乳房インプラントの製造方法を示したブロック図である。
【発明を実施するための形態】
【００３２】
本発明の人工乳房インプラントは、インプラントの表面にシリコンオープンセルフォーム層が形成されており、このようなシリコンオープンセルフォーム層は、厚さが均一なシリコンシェル上に均一な厚さのシリコンオープンセルフォーム層に形成されていることを特徴とする。
【００３３】
以下では、添付の図面を参照して本発明を詳細に説明する。
【００３４】
図１、図２及び図３は、従来の粗い表面型シリコン人工乳房インプラントの断面構造図である。
【００３５】
具体的に、図１は、突起２０が形成されたシート１０をプレスモールドを用いて人工乳房インプラントの表面に付着したり、イオンビームスラスター（Ｉｏｎ―ｂｅａｍ ｔｈｒｕｓｔｅｒ）を用いてインプラントの表面をエッチングする方法で製造した粗い表面型シリコン人工乳房インプラントを示し、表面の形態が、他の方法で製造した粗い表面型シリコン人工乳房インプラントの表面に比べて非常に単調な構造である。したがって、カプセル拘縮の減少を目的とする粗い表面型インプラントにおいて、その有効性側面で他の粗い表面型インプラントに比べて効果が少ないと言える。
【００３６】
図２は、固体粒子を用いて表面をエッチングする方法で製造した粗い表面型シリコン人工乳房インプラントを示し、図１のインプラントの表面に比べて表面の構造が複雑であり、突起が稠密に形成された構造を示している。しかし、これも、表面の突起４０がフォームの形態でない単一層に形成されているという限界を有しており、図面に示したように、突起４０、５０の形成によってシェルの厚さが不均一であるため応力集中が発生し、これによって、シェル、すなわち、インプラント自体の耐久性が低下する。
【００３７】
図３は、固体粒子の付着又はエッチング加工されたモールドを使用して製造した粗い表面型シリコン人工乳房インプラントを示し、これも、表面が比較的単調な構造であり、表面ａ、ｂの厚さ偏差から分かるようにシェル１０の厚さが非常に不均一であるので、応力集中によるインプラントの耐久性に問題を有している構造である。
【００３８】
図４は、従来の粗い表面型シリコン人工乳房インプラントの表面顕微鏡写真であって、表面に単一層の規則的又は不規則的な突起が形成されていることを確認することができる。また、図５は、従来の粗い表面型シリコン人工乳房インプラントの断面顕微鏡写真であって、シェルの厚さが均一でなく、シェルの中間に破断点になり得るクラック部分が存在することを確認することができる。
【００３９】
図６は、従来のウレタンコーティングフォーム型シリコン人工乳房インプラントの表面電子顕微鏡写真であって、セルが３次元の網状構造で複雑に形成されていることを確認することができる。
【００４０】
このような従来の粗い表面型人工乳房インプラントは、上述したように、カプセル拘縮の減少を目的として使用するには効果的な形態でないか、耐久性が低下する形態であるか、又はウレタンコーティングインプラントのように安全性に問題があるものである。
【００４１】
しかし、図７に示したように、本発明の人工乳房インプラントは、均一な厚さのシリコンシェル１０上に均一な厚さのシリコンオープンセルフォーム層７０を形成する構成を特徴とし、本発明の人工乳房インプラントの全ての構成物質は有機シロキサン高分子（Ｐｏｌｙｏｒｇａｎｏｓｉｌｏｘａｎｅ）材質からなる。
【００４２】
前記人工乳房インプラントに使用可能な有機シロキサン高分子（Ｐｏｌｙｏｒｇａｎｏｓｉｌｏｘａｎｅ）は、人体に移植した後、安全性を確保できるインプラント等級のものであって、有機シロキサン高分子には、次のような材質を使用する。
【００４３】
根本的に、有機シロキサン高分子は、主鎖がシランであり、シラン主鎖にメチル基のような有機基が付いた形態のものである。
【００４４】
最も代表的なものとして、主鎖にメチル基が付いたポリジメチルシロキサンを例に挙げることができ、前記ポリジメチルシロキサンの単量体であるジメチルシロキサンのメチル基は、アルキル基、フェニル基、ビニル基などの有機基に置換可能である。
【００４５】
例えば、前記ジメチルシロキサンは、メチルハイドロジェンシロキサン、メチルフェニルシロキサン、ジフェニルシロキサン、ジメチルビニルシロキサン、トリフルオロプロピルシロキサンなどに置換され、これら単量体の重合による高分子の生成及び使用が可能であり、また、前記単量体からなるオリゴマーを用いた共重合体の生成及び使用も可能である。
【００４６】
図８は、本発明に係るシリコンオープンセルフォームが形成されたシリコン人工乳房インプラントの表面顕微鏡写真であって、図７の気孔（Ｏｐｅｎ ｃｅｌｌ）５０が３次元の網状構造をなしている。図９は、本発明に係るシリコンオープンセルフォームが形成されたシリコン人工乳房インプラントの表面写真であって、フォーム層を非常に薄い厚さ（平均高さ３００μｍ）で形成した後の写真である。図１０は、本発明に係るシリコンオープンセルフォームが形成されたシリコン人工乳房インプラントの表面写真であって、フォーム層を適当な厚さ（平均高さ１，５００μｍ）で形成した後の写真である。
【００４７】
このような本発明に係るインプラントの表面に形成されたシリコンオープンセルフォーム層は、インプラントを人体に挿入した後、インプラントの周囲に沈着されるコラーゲン被膜が硬く形成されることを防止することによってカプセル拘縮の発生を防止する。また、インプラントの周囲にコラーゲン被膜が積もる場合にも、インプラントに形成されたオープンセルフォーム層にコラーゲンが生着（Ｉｎ―ｇｒｏｗｔｈ）されるので、板状の硬いコラーゲン構造体でないスポンジのような構造体を形成する。
【００４８】
したがって、他の人体組織と類似した程度の弾性を有するコラーゲン組織を形成するので、カプセル拘縮の発生を最小化することができる。併せて、インプラントを人体に挿入した後、インプラントへのコラーゲン生着によってインプラントが迅速に手術部位に固定され、患者の回復も早くなる。
【００４９】
一方、本発明のシリコンオープンセルフォーム層が形成された人工乳房インプラントは、人工乳房シェルを獲得するために乳房形状のモールドをシリコン溶液に浸すシリコン溶液浸漬段階（Ｓ１００）と、シリコン人工乳房シェルを獲得するために、乾燥装置を通してモールドに付着された人工乳房シェルを乾燥及び硬化させる乾燥及び硬化段階（Ｓ２００）と、乾燥及び硬化が完了したシェルの表面にオープンセルフォーム層を形成するオープンセルフォーム層形成段階（Ｓ３００）と、前記モールドに付着され、オープンセルフォーム層が形成された人工乳房シェルの下端部に穴を形成し、モールドから人工乳房シェルを着脱する人工乳房シェル獲得段階（Ｓ４００）と、前記の形成された穴を塞ぐために、流出防止膜が含まれたシルリコン膜を穴に付着させるインプラント形成段階（Ｓ５００）とを含んで構成される製造方法によって製造される。
【００５０】
以下、本発明によるシリコンオープンセルフォーム層が表面に形成された人工乳房インプラント製造方法を実施例を通して詳細に説明する。
【００５１】
まず、人工乳房シェルを獲得するために、乳房形状のモールドをシリコン溶液に浸す方法などを通して処理する（Ｓ１００）。
【００５２】
前記シリコン溶液に浸されたモールドを取り出して乾燥及び硬化させ、シリコン人工乳房シェルを獲得するが、例えば、オーブンなどの乾燥装置を通してモールドに付着された人工乳房シェルを乾燥及び硬化させる（Ｓ２００）。
【００５３】
前記乾燥及び硬化された人工乳房シェルにオープンセルフォーム層を形成する（Ｓ３００）。
【００５４】
オープンセルフォーム層を形成する段階を説明すると、乾燥及び硬化が完了したシェルが付いているモールドをシリコン溶液に浸し、シェルの表面にシリコン溶液膜を形成した後、シェルの表面のシリコン溶液膜の流動性がなくなる程度に適当なサイズの固体粒子（Ｓｏｌｉｄ ｐａｒｔｉｃｌｅ）又は粉末（Ｓｏｌｉｄ ｐｏｗｄｅｒ）を撒き散らしたり噴射する方法でシェルの表面を処理する。
【００５５】
このとき、固体粒子又は粉末は、シリコン溶液に何ら影響も受けないので溶解されなく、また、接触しているシリコンの物性にも影響を与えない性質の粒子又は粉末を用いるようになる。また、このような固体粒子又は粉末は、後で適当な溶媒によって溶解されて除去できるようにする。このとき、最も理想的な溶媒としては水を使用することができる。
【００５６】
前記固体粒子又は粉末は、これを除去するために水を溶媒として使用する場合、塩化ナトリウム（Ｓｏｄｉｕｍ ｃｈｌｏｒｉｄｅ）、炭酸アンモニウム（Ａｍｍｏｎｉｕｍ ｃａｒｂｏｎａｔｅ）、リン酸アンモニウム（Ａｍｍｏｎｉｕｍ ｐｈｏｓｐｈａｔｅ）、塩化アンモニウム（Ａｍｍｏｎｉｕｍ ｃｈｌｏｒｉｄｅ）などを使用することができ、理想的には、塩化ナトリウムを使用することができる。
【００５７】
表面にシリコン溶液と固体粒子又は粉末が完全に付いているシェル、すなわち、シェルが付いているモールドを有機溶媒で噴霧又はデイッピング処理をする。このとき、使用可能な有機溶媒は、シリコン溶液と容易に混合できるもので、一般に、ベンゼン、トルエン、キシレンなどの芳香族有機溶媒又はこれらの誘導体、理想的にはキシレンである。
【００５８】
前記有機溶媒が処理されたシェルに固体粒子又は粉末を処理する。このとき、処理する固体粉末又は粒子は完全に乾燥させる。この過程で、シリコン溶液は、毛細管現象によって処理した固体粒子又は粉末を濡らすようになる。
【００５９】
このとき、シリコン溶液の濃度と固体粒子又は粉末のサイズ、有機溶媒処理速度を調節及び反復し、所望の厚さのオープンセルフォーム層を形成することができる。また、毛羽除去装置を使用する方法などの後加工でオープンセルフォーム層の厚さを調節することができる。
【００６０】
次に、オープンセルフォーム層が完成すると、乾燥及び硬化過程を経るが、硬化が完了すると、水などの溶媒を処理して固体粒子又は粉末を除去する。このとき、毛羽が起きない布地やブラッシュなどの道具で擦って除去することが可能である。
【００６１】
前記擦り過程でフォームの形成時に不可避に発生する微量のクローズセル（Ｃｌｏｓｅ ｃｅｌｌ）は部分的に除去可能である。これは、フォームのセル壁（Ｃｅｌｌ ｗａｌｌ）が非常に薄く作られるためであり、擦り工程で微量のクローズセルの内部に溶媒を通して溶解されずに残っている固体粒子又は粉末が非常に薄いセル壁を挟んで互いに摩擦し合いながらセル壁に穴を作るためである。
【００６２】
このとき、擦り工程で除去されない固体粒子又は粉末は、高圧水蒸気の浸透及び洗浄過程を繰り返して完璧に除去することができる。これは、水蒸気の浸透を用いて除去されずに残留した固体粒子又は粉末成分を抽出除去方法を用いて除去し、シリコンが水蒸気を透過するという性質を用いたものである。すなわち、水蒸気に溶解された固体粒子又は粉末は、シリコン分子を通過して外部に抽出されるのに十分な小さいサイズに変化し、抽出及び洗浄過程の繰り返しを通して固体粒子又は粉末の完璧な除去が可能になる。
【００６３】
このような水蒸気の処理には、蒸気を人工乳房シェルに直接処理する方法などの直接的水蒸気処理方法と、人工乳房シェルを容器に入れ、容器内の水を沸かす方法などの間接的水蒸気処理方法とがある。
【００６４】
このような本発明のオープンセルフォーム層の形成方法は、硬化が完了したシェルの表面上にフォーム層を形成しながら固体粒子又は粉末と有機溶媒による毛細管作用原理によってフォーム層を形成するので、図７に示したように、均一なシェルの厚さを維持することができ、不均一なシェルの厚さによって発生する応力集中を防止するので、耐久性により優れたシェル及びインプラントを提供することができる。
【００６５】
前記オープンセルフォーム層が形成された状態でモールドに付着されている人工乳房シェルの下端部に穴を形成し、モールドから人工乳房シェルを着脱して人工乳房シェルを獲得する（Ｓ４００）。
【００６６】
前記の形成された穴を塞ぐために、穴のサイズと類似したシリコン片を穴に付着させてインプラントを形成する（Ｓ５００）。このとき、シリコン片の付着には、プレスモールディング圧着、接合材などの使用が可能であり、これは、人工乳房インプラントを製造する当業者であれば容易に理解できるので、これについての具体的な説明は省略する。
【００６７】
また、同様に、前記製造方法で説明していない内容は、いずれも人工乳房インプラントを製造する当業者であれば容易に理解できるので、これについての具体的な説明は省略する。
【００６８】
実施例１
【００６９】
まず、メチルハイドロジェンシロキサンと白金触媒を少量含み、シリカフィラーの含量が２０％程度である分子量５０，０００〜１００，０００程度のジメチルシロキサンと、末端基にジメチルビニル基を有するシロキサンとを含み、シリカフィラーの含量が２０％程度である分子量５０，０００〜１００，０００のジメチルビニルシロキサンをメチルハイドロジェンシロキサンの当量比で充分に混合し、シリコン原料を準備した。
【００７０】
前記シリコン原料にシリコンの濃度が３５ｗｔ％になるようにキシレンを有機溶媒として添加して完全に混合することによって、シリコン希釈溶液を準備した。
【００７１】
次に、人工乳房シェルの製造に使用される乳房形状のモールドを前記シリコン希釈溶液に浸す技法を通して処理及びコーティングした後、５０℃のオーブンで有機溶媒を完全に揮発させて乾燥させ、前記シリコンコーティング被膜の乾燥が完了した人工乳房モールドを１７０℃の条件で３時間オーブンを用いて硬化させ、シリコンコーティング被膜を完全に硬化させた。
【００７２】
前記シリコンコーティング被膜の硬化が完了した人工乳房モールドを常温で充分に冷却させた後、前記３５ｗｔ％のシリコン希釈溶液に浸す技法を通して処理した。
【００７３】
次に、シリコン希釈溶液がコーティングされた人工乳房モールドに完全に乾燥した平均粒子サイズが５００μｍである塩化ナトリウム（ＮａＣｌ）を撒き散らす方法を使用して処理した後、前記シリコン希釈溶液と塩化ナトリウムが処理された人工乳房モールドをキシレンに浸す技法を通して処理した。
【００７４】
前記キシレンに処理した人工乳房モールドに完全に乾燥した平均粒子サイズが５００μｍである塩化ナトリウム（ＮａＣｌ）を撒き散らす方法を使用して処理した後、前記塩化ナトリウムが処理された人工乳房モールドをキシレンに浸す技法を通して処理した。
【００７５】
前記キシレンに処理した人工乳房モールドに完全に乾燥した平均粒子サイズが２００μｍである塩化ナトリウム（ＮａＣｌ）を撒き散らす方法を使用して処理した後、前記塩化ナトリウムが処理された人工乳房モールドをキシレンに浸す技法を通して処理した後、３０℃のオーブンで有機溶媒を完全に揮発させて乾燥させた。
【００７６】
前記乾燥が完了した人工乳房モールドを１７０℃の条件で３時間オーブンを用いて硬化させ、モールドに形成されたシリコンを完全に硬化させた後、前記人工乳房モールドに形成された硬化が完了した人工乳房シェルを常温の清浄水でブラッシュを用いて擦り処理し、塩化ナトリウムを除去した。
【００７７】
次に、優れた外観と均一な表面の形成のために、毛羽除去装置を使用して前記人工乳房シェルの表面に形成されたシリコンフォームの高さを均一に加工した。このとき、この方法でフォーム層を所望の高さに後加工可能である。
【００７８】
次に、異物の除去のために、ＩＰＡと清浄水を使用して前記人工乳房シェルを洗浄した後、前記人工乳房モールドでシルリコンシェルの下端部位に穴を形成し、モールドからシリコンシェルを着脱した後で獲得した。
【００７９】
次に、完全に除去されていない塩化ナトリウムの除去のために、高圧蒸気滅菌器を用いて１４０℃の水と１．４気圧の蒸気の条件で約３０時間人工乳房シェルを加熱した後、前記高圧蒸気処理をした人工乳房シェルを清浄水とＩＰＡで交互に洗浄した。
【００８０】
前記高圧蒸気処理と洗浄過程を５回繰り返して塩化ナトリウムが完全に除去されたオープンセルフォーム層が表面に形成されたシリコンシェルを獲得し、前記オープンセルフォーム層が表面に形成されたシリコンシェルの下端部位の穴をシリコン片とシリコン接合材を使用して接合・密封してインプラントシェルを形成した。前記インプラント形成が完了したシェルに充填装置を使用して充填物としてシリコンジェルを充填した後、これを硬化させることによってシリコン人工乳房インプラントを製造した。
【００８１】
以上説明したように、本発明の好適な実施例を説明したが、本発明は、前記実施例に限定されるものでなく、添付の特許請求の範囲によって解釈されるべきである。また、当該発明の属した技術分野で通常の知識を有する者によって本発明の技術思想と添付の特許請求の範囲の均等範囲内で多様な修正及び変更が可能であることは当然である。
【符号の説明】
【００８２】
１０…シリコンバッグ（シェル）
２０、３０、４０…突起
５０…気孔
６０…シリコンオープンセルフォーム
７０…シリコンオープンセルフォーム層
【図１】
2014236991.tif 000003
【図２】
2014236991.tif 000004
【図３】
2014236991.tif 000005
【図４】
2014236991.tif 000006
【図５】
2014236991.tif 000007
【図６】
2014236991.tif 000008
【図７】
2014236991.tif 000009
【図８】
2014236991.tif 000010
【図９】
2014236991.tif 000011
【図１０】
2014236991.tif 000012
【図１１】
2014236991.tif 000013
【手続補正書】
【提出日】平成26年6月24日(2014.6.24)
【手続補正１】
【補正対象書類名】特許請求の範囲
【補正対象項目名】全文
【補正方法】変更
【補正の内容】
【特許請求の範囲】
【請求項１】
人工乳房インプラント製造方法において、人工乳房シェルを獲得するために乳房形状のモールドをシリコン溶液に浸すシリコン溶液浸漬段階と、
シリコン人工乳房シェルを獲得するために、乾燥装置を通してモールドに付着された人工乳房シェルを乾燥及び硬化させる乾燥及び硬化段階と、
乾燥及び硬化が完了したシェルが付いているモールドをシリコン溶液に浸してから取り出し、シェルの表面にシリコン溶液に溶解されなく、シリコン溶液の物性にも影響を与えなく、溶媒によって溶解されて除去される固体粒子又は粉末を、シリコン溶液の流動性がなくなる程度に撒き散らしたり噴射した後、シェルの表面を有機溶媒に噴霧又は浸漬処理した後、再びシェルの表面に固体粒子又は粉末を撒いたり噴射処理してオープンセルフォーム層を形成するオープンセルフォーム層形成段階と、
前記モールドに付着され、オープンセルフォーム層が形成された人工乳房シェルの下端部に穴を形成し、モールドから人工乳房シェルを着脱する人工乳房シェル獲得段階と、
前記の形成された穴を塞ぐために、流出防止膜が含まれたシリコン膜を穴に付着させるインプラント形成段階と、を含んで構成されることを特徴とする、シリコンオープンセルフォーム層が表面に形成された人工乳房インプラント製造方法であって、
前記オープンセルフォーム層形成段階でシリコン溶液の濃度と固体粒子又は粉末のサイズ、有機溶媒処理速度を調節し、所望の厚さのオープンセルフォーム層を形成することを特徴とする、シリコンオープンセルフォーム層が表面に形成された人工乳房インプラント製造方法であって、
前記オープンセルフォーム層形成段階を繰り返し、所望の厚さのオープンセルフォーム層を形成することを特徴とする、シリコンオープンセルフォーム層が表面に形成された人工乳房インプラント製造方法であって、
前記オープンセルフォーム層形成段階で形成されたオープンセルフォーム層を乾燥及び硬化させるための乾燥及び硬化段階をさらに含むことを特徴とする、シリコンオープンセルフォーム層が表面に形成された人工乳房インプラント製造方法であって、
前記乾燥は、３０℃オーブンで有機溶媒を完全に揮発させて乾燥させることによって行い、前記硬化は、乾燥が完了した人工乳房モールドを１７０℃の条件で３時間オーブンを用いて硬化させ、モールドに形成されたシリコン溶液を完全に硬化させることによって行うことを特徴とする、シリコンオープンセルフォーム層が表面に形成された人工乳房インプラント製造方法であって、
前記乾燥及び硬化されたオープンセルフォーム層が形成された人工乳房シェルを蒸気滅菌器を用いて１４０℃の水と１．４気圧の蒸気の条件で約３０時間加熱、高圧蒸気処理し、前記固体粒子又は粉末を除去する段階をさらに含むことを特徴とする、シリコンオープンセルフォーム層が表面に形成された人工乳房インプラント製造方法。
【請求項２】
前記固体粒子又は粉末としては、塩化ナトリウム、炭酸アンモニウム、リン酸アンモニウム、塩化アンモニウムのうちいずれか一つを使用することを特徴とする、請求項１に記載のシリコンオープンセルフォーム層が表面に形成された人工乳房インプラント製造方法。
【請求項３】
前記溶媒は水であることを特徴とする、請求項１に記載のシリコンオープンセルフォーム層が表面に形成された人工乳房インプラント製造方法。
【請求項４】
前記有機溶媒は前記シリコン溶液と容易に混合されることを特徴とする、請求項１に記載のシリコンオープンセルフォーム層が表面に形成された人工乳房インプラント製造方法。
【請求項５】
前記有機溶媒としては、ベンゼン、トルエン、キシレン又はこれらの誘導体のうちいずれか一つを使用することを特徴とする、請求項４に記載のシリコンオープンセルフォーム層が表面に形成された人工乳房インプラント製造方法。
【請求項６】
前記有機溶媒はキシレンであることを特徴とする、請求項５に記載のシリコンオープンセルフォーム層が表面に形成された人工乳房インプラント製造方法。
【請求項７】
前記オープンセルフォーム層形成段階で形成されたオープンセルフォーム層の厚さ調節や、優れた外観のために毛羽除去（後加工）段階をさらに含むことを特徴とする、請求項１〜６のうちいずれか１項に記載のシリコンオープンセルフォーム層が表面に形成された人工乳房インプラント製造方法。
【請求項８】
前記オープンセルフォーム層形成段階でオープンセルの形成のために処理した固体粒子又は粉末は、オープンセルが形成された人工乳房シェルに水蒸気を直接又は間接的に処理して除去することを特徴とする、請求項１〜６のうちいずれか１項に記載のシリコンオープンセルフォーム層が表面に形成された人工乳房インプラント製造方法。
【請求項９】
前記乾燥及び硬化されたオープンセルフォーム層が形成された人工乳房シェルを擦り処理し、前記固体粒子又は粉末を除去する段階をさらに含むことを特徴とする、請求項２に記載のシリコンオープンセルフォーム層が表面に形成された人工乳房インプラント製造方法。
【手続補正書】
【提出日】平成26年6月25日(2014.6.25)
【手続補正１】
【補正対象書類名】特許請求の範囲
【補正対象項目名】全文
【補正方法】変更
【補正の内容】
【特許請求の範囲】
【請求項１】
人工乳房インプラント製造方法において、人工乳房シェルを獲得するために乳房形状のモールドをシリコン溶液に浸すシリコン溶液浸漬段階と、
シリコン人工乳房シェルを獲得するために、乾燥装置を通してモールドに付着された人工乳房シェルを乾燥及び硬化させる乾燥及び硬化段階と、
乾燥及び硬化が完了したシェルが付いているモールドをシリコン溶液に浸してから取り出し、シェルの表面にシリコン溶液に溶解されなく、シリコン溶液の物性にも影響を与えなく、溶媒によって溶解されて除去される固体粒子又は粉末を、シリコン溶液の流動性がなくなる程度に撒き散らしたり噴射した後、シェルの表面を有機溶媒に噴霧又は浸漬処理した後、再びシェルの表面に固体粒子又は粉末を撒いたり噴射処理してオープンセルフォーム層を形成するオープンセルフォーム層形成段階と、
前記モールドに付着され、オープンセルフォーム層が形成された人工乳房シェルの下端部に穴を形成し、モールドから人工乳房シェルを着脱する人工乳房シェル獲得段階と、
前記の形成された穴を塞ぐために、流出防止膜が含まれたシリコン膜を穴に付着させるインプラント形成段階と、を含んで構成されることを特徴とする、シリコンオープンセルフォーム層が表面に形成された人工乳房インプラント製造方法であって、
前記オープンセルフォーム層形成段階でシリコン溶液の濃度と固体粒子又は粉末のサイズ、有機溶媒処理速度を調節し、所望の厚さのオープンセルフォーム層を形成することを特徴とし、
前記オープンセルフォーム層形成段階を繰り返し、所望の厚さのオープンセルフォーム層を形成することを特徴とし、
前記オープンセルフォーム層形成段階で形成されたオープンセルフォーム層を乾燥及び硬化させるための乾燥及び硬化段階をさらに含むことを特徴とし、
前記乾燥は、３０℃オーブンで有機溶媒を完全に揮発させて乾燥させることによって行い、前記硬化は、乾燥が完了した人工乳房モールドを１７０℃の条件で３時間オーブンを用いて硬化させ、モールドに形成されたシリコン溶液を完全に硬化させることによって行うことを特徴とし、
前記乾燥及び硬化されたオープンセルフォーム層が形成された人工乳房シェルを蒸気滅菌器を用いて１４０℃の水と１．４気圧の蒸気の条件で約３０時間加熱、高圧蒸気処理し、前記固体粒子又は粉末を除去する段階をさらに含むことを特徴とする、シリコンオープンセルフォーム層が表面に形成された人工乳房インプラント製造方法。
【請求項２】
前記固体粒子又は粉末としては、塩化ナトリウム、炭酸アンモニウム、リン酸アンモニウム、塩化アンモニウムのうちいずれか一つを使用することを特徴とする、請求項１に記載のシリコンオープンセルフォーム層が表面に形成された人工乳房インプラント製造方法。
【請求項３】
前記溶媒は水であることを特徴とする、請求項１に記載のシリコンオープンセルフォーム層が表面に形成された人工乳房インプラント製造方法。
【請求項４】
前記有機溶媒は前記シリコン溶液と容易に混合されることを特徴とする、請求項１に記載のシリコンオープンセルフォーム層が表面に形成された人工乳房インプラント製造方法。
【請求項５】
前記有機溶媒としては、ベンゼン、トルエン、キシレン又はこれらの誘導体のうちいずれか一つを使用することを特徴とする、請求項４に記載のシリコンオープンセルフォーム層が表面に形成された人工乳房インプラント製造方法。
【請求項６】
前記有機溶媒はキシレンであることを特徴とする、請求項５に記載のシリコンオープンセルフォーム層が表面に形成された人工乳房インプラント製造方法。
【請求項７】
前記オープンセルフォーム層形成段階で形成されたオープンセルフォーム層の厚さ調節や、優れた外観のために毛羽除去（後加工）段階をさらに含むことを特徴とする、請求項１〜６のうちいずれか１項に記載のシリコンオープンセルフォーム層が表面に形成された人工乳房インプラント製造方法。
【請求項８】
前記オープンセルフォーム層形成段階でオープンセルの形成のために処理した固体粒子又は粉末は、オープンセルが形成された人工乳房シェルに水蒸気を直接又は間接的に処理して除去することを特徴とする、請求項１〜６のうちいずれか１項に記載のシリコンオープンセルフォーム層が表面に形成された人工乳房インプラント製造方法。
【請求項９】
前記乾燥及び硬化されたオープンセルフォーム層が形成された人工乳房シェルを擦り処理し、前記固体粒子又は粉末を除去する段階をさらに含むことを特徴とする、請求項２に記載のシリコンオープンセルフォーム層が表面に形成された人工乳房インプラント製造方法。